(57)【要約】  【課題】汚れ防止性に優れ、且つ艶消しされた安価な壁紙表層用ポリオレフィン系複合体フィルム、及びこれを表層に用いた壁紙を提供する。  【解決手段】ポリプロピレンを連続相とし、架橋エラストマーを分散相とするポリオレフィン系複合体からなり、且つ該架橋エラストマーの含有量が７〜３０質量％である壁紙表層用ポリオレフィン系複合体フィルム。上記の架橋エラストマーは、部分架橋エチレン−プロピレン−エチリデンノルボルネン共重合体ゴムが好ましい。また上記のフィルムの裏面には、エチレン−アルキル（メタ）アクリレート−カーボンモノオキサイド三元共重合体３０〜１００質量％を含有する接着層を設けるのが好ましい。また、上記の壁紙表層用ポリオレフィン系複合体フィルムを表層として壁紙基材に接着してなる壁紙である。【特許請求の範囲】
【請求項１】
ポリプロピレンを連続相とし、架橋エラストマーを分散相とするポリオレフィン系複合体からなり、且つ該架橋エラストマーの含有量が７〜３０質量％であることを特徴とする壁紙表層用ポリオレフィン系複合体フィルム。
【請求項２】
架橋エラストマーが、部分架橋エチレン−プロピレン共重合体ゴムである請求項１記載の壁紙表層用ポリオレフィン系複合体フィルム。
【請求項３】
裏面に、エチレン−アルキル（メタ）アクリレート−カーボンモノオキサイド三元共重合体３０〜１００質量％を含有する接着層を設けたことを特徴とする請求項１又は２記載の壁紙表層用ポリオレフィン系複合体フィルム。
【請求項４】
請求項１〜３のいずれかに記載の壁紙表層用ポリオレフィン系複合体フィルムを表層として壁紙基材に接着してなる壁紙。
【請求項５】
壁紙基材が、ポリ塩化ビニル系壁紙基材である請求項４記載の壁紙。
【発明の詳細な説明】
【技術分野】
【０００１】
本発明は、汚れ防止性と艶消しを兼ね備えた壁紙表層用オレフィン系複合体フィルム、及びこれを表層に用いた壁紙に関する。
【背景技術】
【０００２】
従来から、発泡ポリ塩化ビニル壁紙の表面に合成樹脂フィルムを接着して、表面強度を高めることが行われている。このような壁紙基材の表面に接着し、表層の形成に用いる合成樹脂フィルムには、デザイン上の理由により艶がほとんどないことが要望されている。また、この表層となる合成樹脂フィルムには、その使用面から汚れ防止性が要求される。
【０００３】
そして、壁紙の表層用として、汚れ防止性と艶消し性を兼ね備えた合成樹脂フィルムが種々提案されている。例えば、エチレン−ビニルアルコール系共重合体５０〜９９質量％と無機フィラー５０〜１質量％とからなり、且つ表面光沢度が６０％以下のフィルムを表層に用いた壁紙が提案されている（特許文献１）。また、ポリ塩化ビニル系艶消し架橋レジンを５〜１００重量部を含むポリ塩化ビニル１００重量部に、可塑剤２０〜７０重量部配合した組成物を成形して得たポリ塩化ビニルフィルムを表層にした壁紙が提案されている（特許文献２）。また、融点７０〜１０５℃のエチレン系共重合体樹脂を主成分とする接着性樹脂層と、該接着性樹脂層より高融点の防汚性の熱可塑性樹脂層を積層した積層フィルムを表層に用いた壁紙が提案されている（特許文献３）。これら提案された壁紙は、価格の面で普及の妨げとなっていたり、ケチャップに対する汚れ防止性がなかったり、鏡面光沢度が１２以上であるなど汚れ防止性や艶消し性の点で十分とは言いがたい。
【特許文献１】特開平５−１４０３４５号公報
【特許文献２】特開２０００−１５８６０７号公報
【特許文献３】特開２００２−００１８８３号公報
【発明の開示】
【発明が解決しようとする課題】
【０００４】
本発明は、上記の事情に鑑みなされたもので、汚れ防止性に優れ、且つ艶消しされた安価な壁紙表層用ポリオレフィン系複合体フィルム、及びこれを表層に用いた壁紙を提供することを目的とする。
【課題を解決するための手段】
【０００５】
本発明は、ポリプロピレンを連続相とし、架橋エラストマーを分散相とするポリオレフィン系複合体からなり、且つ該架橋エラストマーの含有量が７〜３０質量％であることを特徴とする壁紙表層用ポリオレフィン系複合体フィルムである。上記の架橋エラストマーは、部分架橋エチレン−プロピレン共重合体ゴムが好ましい。また上記のフィルムの裏面には、エチレン−アルキル（メタ）アクリレート−カーボンモノオキサイド三元共重合体３０〜１００質量％を含有する接着層を設けるのが好ましい。また本発明は、上記の壁紙表層用ポリオレフィン系複合体フィルムを表層として壁紙基材に接着してなる壁紙である。
【発明の効果】
【０００６】
本発明の壁紙表層用ポリオレフィン系複合体フィルムは、連続相のポリプロピレンの中に架橋エラストマーが分散相として存在する。そして、この分散相がポリプロピレン特有の艶を消す作用をし、分散相の含有量を７〜３０質量％とすることによって、壁紙の表層に適した表面光沢を有する。またこのフィルムは防汚性に優れており、また安価である。そのため、このポリオレフィン系複合体フィルムを表層にした本発明の壁紙は、艶消しされた表面光沢を有し、汚れ防止性に優れている。
【発明を実施するための最良の形態】
【０００７】
本発明の壁紙表層用ポリオレフィン系複合体フィルムの素材となるポリオレフィン系複合体は、いわゆるポリオレフィン系動的架橋熱可塑性エラストマーである。このポリオレフィン系動的架橋熱可塑性エラストマーは、ポリプロピレンと未架橋ゴムと鉱物油系軟化剤（プロセスオイル）との混合物を架橋剤の存在下で動的に熱処理することにより製造する。例えば、溶融状態のポリプロピレンと未架橋ゴム成分を混練しながら、未架橋ゴム成分を架橋剤で架橋させて製造する。これによって、ポリプロピレンを連続相とし、架橋したゴム粒子が分散相である複合体が得られる。
【０００８】
ゴムとしてはエチレン−プロピレン共重合体ゴムが好適に用いられる。エチレン−プロピレン共重合体ゴムは、エチレンとプロピレンとをランダム共重合させたものである。さらに、架橋させるときの架橋点としてジエンモノマーを共重合させたものでもよい。ジエンモノマ−としては、ブタジエン、イソプレンなどが用いられる。架橋剤には、２，５−ジメチル−２、５−ジ（ｔ−ブチルパーオキシ）ヘキサン、１，３−ビス（ｔ−ブチルパーオキシイソプロピル）ベンゼンなどの有機過酸化物、硫黄などが用いられる。そして、架橋剤の配合量によって、分散相の架橋エラストマーは、完全架橋エラストマーになったり、部分架橋エラストマーになる。本発明では、分散相が部分架橋エラストマーであるものを用いるのが好ましい。フィルムにしたとき、艶消し性及び絞転写性が優れているからである。
【０００９】
上記のポリオレフィン系動的架橋熱可塑性エラストマーでは、架橋したゴム粒子はプロセスオイルで肥大化しており、通常の場合、分散相の体積分率は連続相より大きい。本発明の壁紙表層用ポリオレフィン系複合体フィルムの素材となるポリオレフィン系複合体としては、架橋したゴム粒子の分散相の含有量が７〜３０質量％のものを用いる。この分散相の含有量の調整は、上記の如くして得た動的架橋熱可塑性エラストマーをポリプロピレンと配合し、このポリプロピレンの配合量を調整することによって行なう。壁紙の表層に用いるフィルムの表面の艶は、ＪＩＳ  Ｚ８７４１（１９９７）による角度６０°の鏡面光沢度が１０％以下、好ましくは８％以下である。架橋したゴム粒子の分散相の含有量が７質量％未満では鏡面光沢が大きく、艶消し性が劣る。また、架橋したゴム粒子の分散相の含有量が３０質量％を超えると汚れ防止性が劣る。
【００１０】
このポリオレフィン系複合体はＴダイ押出機などを用いてフィルムに成形する。フィルムの厚さは、５〜２０μｍが好ましい。５μｍ未満では摩耗耐久性が乏しく、また２０μｍを超えると硬さが増大し好ましくない。フィルム成形の際、難燃剤、帯電防止剤、紫外線吸収剤、抗酸化剤、顔料、充填剤、ブロッキング防止剤など種々の添加剤を配合することができる。
【００１１】
また、成形したポリオレフィン系複合体フィルムはポリオレフィン系の素材とは熱圧着で良好に接着するが、ポリ塩化ビニル系の素材とは接着性が悪い。そのため、裏面に接着剤層を設けるのが好ましい。接着剤層は、例えば、エチレン−アルキル（メタ）アクリレート−カーボンモノオキサイド三元共重合体を３０〜１００質量％好ましくは４５〜９９．９質量％含み、エチレン−酢酸ビニル共重合体又はエチレン−（メタ）アクリレート共重合体及びシリカ等のブロッキング防止剤などを配合した組成物が好ましい。エチレン−アルキル（メタ）アクリレート−カーボンモノオキサイド三元共重合体は接着性の点から好ましくは４５質量％以上用いる。また、フィルムのブロッキングを防ぐため、シリカを０．１〜３％を添加するのが好ましい。この接着剤層を設けたものはポリ塩化ビニル系壁紙基材との接着性も良好である。この接着剤層は、Ｔダイ多層押出機を用い、ポリオレフィン系複合体のフィルム成形と同時に設けることができる。接着剤層の厚さは１〜１０ミクロンが好ましい。フィルムの裏面に接着剤層を設けることにより、壁紙基材とそのまま接着できる利点がある。
【００１２】
壁紙表層用ポリオレフィン系複合体フィルムを表層とし、壁紙基材に接着して壁紙を製造する。壁紙基材としては、ポリ塩化ビニル発泡壁紙基材、ポリメチルメタクリ酸エチル発泡壁紙基材などである。発泡性の壁紙基材を用いる場合は、発泡処理、絞付け処理前に、ポリオレフィン系複合体フィルムを表層とし接着する。接着は、上記裏面に接着剤を施した場合は、接着剤面が壁紙基材と接するように重ね合わせ、加熱加圧して行なう。裏面に接着剤を施してない場合は、接着剤を塗布した後、壁紙基材と重ね合わせて接着する。壁紙基材に発泡剤を配合したものを用いる場合は、その後発泡処理する。また、必要に応じて絞付け処理する。また、印刷は、壁紙の基材に施しても本発明のフィルムにフィルムに施してもよい。
【００１３】
実施例１
ポリプロピレン樹脂（住友化学工業社製：ＦＭ３５５２）８０質量部、ポリオレフィン系動的部分架橋エラストマー（三井化学社製：ミラストマー４８３２、組成：プロセスオイル２５質量％、動的部分架橋ＥＰＤＭ４５質量％、ブロックポリプロピレン３０質量％）２０質量部、紫外線吸収剤０．３質量部、酸化防止剤０．３質量部、光安定剤０．３質量部を配合してポリオレフィン系複合体組成物を調製した。この組成物をＴダイを用いて厚さ１０μｍのフィルムに成形して、本発明の壁紙表層用ポリオレフィン系複合体フィルムを得た。上記のポリプロピレン樹脂とポリオレフィン系動的部分架橋エラストマーとからなるポリオレフィン系複合体中における動的部分架橋ＥＰＤＭの含有量は９．５質量％であった。
【００１４】
実施例２〜５、比較例１
表１の実施例２〜５、比較例１の欄に示す成分組成のポリオレフィン系複合体組成物を調製した。なお、ポリプロピレン樹脂、ポリオレフィン系部分架橋エラストマー、紫外線吸収剤、酸化防止剤、光安定剤には、実施例１と同じものを用いた。
また、エチレン−酢酸ビニル共重合体（酢酸ビニル２５質量％含有）１８重量％、エチレン−アルキル（メタ）アクリレート−カーボンモノオキサイド三元共重合体（三井デュポンケミカル社製：エルバロイＨＰ４４３）７２質量％、ブロッキング防止剤（シリカ１０質量％を含む直鎖状低密度ポリエチレン：住友化学工業社製：ＥＭＢ−２１）１０質量％を配合して接着剤組成物を調製した。
上記のポリオレフィン系複合体組成物と接着剤組成物とを、Ｔダイ多層押出機を用いて常法で共押出し成形して、厚さ１５μｍ（ポリオレフィン系複合体層１０μｍ、接着剤層５μｍ）のフィルムを製造した。なお、実施例５は、上記の厚さ１５μｍではピンホールが発生したため、厚さ３００μｍ（ポリオレフィン系複合体層２００μｍ、接着剤層１００μｍ）にした。
【００１５】
上記で得た裏面に接着剤層を有するポリオレフィン系複合体フィルムを、通常のポリ塩化ビニル発泡壁紙基材中間品（印刷済み、未発泡）に、接着剤層面で重ね合わせ加圧加熱してラミネートした。その後通常の発泡処理、絞付処理を行い壁紙を製造した。この壁紙について、表面の鏡面光沢度を測定した。また、ケチャップ、コーヒー、しょう油、クレヨン及び水性サインペンに対する汚れ防止性テストを行なった。その結果を併せて表１に示した。また、ポリプロピレン樹脂とポリオレフィン系動的部分架橋エラストマーとからなるポリオレフィン系複合体中の動的部分架橋ＥＰＤＭの含有量を表１に記載した。
【００１６】
表１において、鏡面光沢度は、ＪＩＳ  Ｚ８７４１（１９９７）による角度６０°の鏡面光沢度を測定した値である。また、汚れ防止性テストは、日本ビニル工業会の壁紙の汚れ防止商品性能表示規定（平成６年９月２０日改定）に基づいて行ない、○は汚染物を完全に除去できる、△は汚染物を完全には除去できない、×は汚染物を全く除去できない、を表す。
【００１７】
【表１】
2005272531.tif 000002
【００１８】
表１にみるように、実施例２〜４の壁紙の表面は、適度に艶消しされており、汚れ防止性も優れていた。実施例５の壁紙は、艶消しは十分であるが、表面がややあれており、またケチャップに対する汚れ防止性がやや劣っていた。比較例１の壁紙は、汚れ防止性は優れていたが、艶消しが不十分であった。